(57)【要約】【課題】再生可能な防湿包装紙に関するものであり、周囲の環境条件、特に多湿条件下における包装紙の吸放湿シワを発生させることのない塗工タイプの再生可能な防湿包装紙を提供する。【解決手段】坪量５０〜９０ｇ／ｍ2のクラフト紙の片面に、ラテックスを主成分とする防湿層を１５〜２５ｇ／ｍ2塗工してなり、水分含有量が５．０〜８．０質量％であり、かつ透湿度が１０〜５０ｇ／ｍ2・２４ｈｒであることを特徴とするものである。【選択図】  なし【特許請求の範囲】
【請求項１】
坪量５０〜９０ｇ／ｍ2のクラフト紙の片面に、ラテックスを主成分とする防湿層を１５〜２５ｇ／ｍ2塗工してなり、水分含有量が５．０〜８．０質量％であり、かつＪＩＳ  Ｚ  ０２０８による透湿度が１０〜５０ｇ／ｍ2・２４ｈｒであることを特徴とする再生可能な防湿包装紙。
【請求項２】
防湿層中に平均粒子径１５〜３０μｍの顔料を含有し、該顔料が防湿層組成物中の乾燥固形分として５〜３０質量％含有してなることを特徴とする請求項１記載の再生可能な防湿包装紙。
【発明の詳細な説明】
【技術分野】
【０００１】
本発明は、再生可能な防湿包装紙に関するものであり、さらに詳しくは、包装紙として使用した際に、周囲の環境条件、特に多湿条件下における包装紙の吸放湿シワや結露を発生させることなく、離解性に優れた塗工タイプの再生可能な防湿包装紙に関するものである。
【背景技術】
【０００２】
従来より、クラフト紙を用いた包装では、包装内部の水分上昇を防止する目的からクラフト紙の片面にポリエチレンなどでラミ加工を施したラミワンプが多用されており、包装を解いた後は産業廃棄物として処理されてきた。昨今の環境問題から離解性を容易にし、分別、回収して再利用できるタイプの包装紙が開発されてきている（例えば、特許文献１参照。）。
【０００３】
離解性を容易にし、リサイクル可能な防湿包装紙の防湿層を構成する当たっては、アクリル系やブタジエン系のエマルジョン、ゴム系樹脂、非晶性樹脂が主成分として用いられ（例えば、特許文献２参照。）、また、防湿性の向上と折り割れ、耐ブロッキング効果を向上させる目的で主成分となる樹脂の中にワックスを添加する技術（例えば、特許文献３参照。）、防滑性を考慮してワックスを用いずアスペクト比の高い顔料を添加する技術（例えば、特許文献４参照。）、平均粒子径の大きい顔料を添加することによりワックスの転写による滑りを防止する技術などが開示されている。
【０００４】
坪量５０〜９０ｇ／ｍ2のクラフト紙に対して、既存技術で再生可能な防湿包装紙を作製し、ラミワンプと同様の包装仕様、運搬方法、保管方法で使用した場合、現行ラミワンプと同などの防湿効果が得られるものの、防湿層を施していない側の面が大気中の湿度の影響を受けて吸放湿するため、伸縮によるしシワを発生し、外観上の不具合を生じることがある。極端な場合には、発生したシワの型が被包装物に転写することにより中身の製品自体に品質的問題を生じる場合がある。ただし、基紙の坪量が９０ｇ／ｍ2を越える場合には、基紙の剛直性が強くなることからシワは発生しにくくなる。
【０００５】
防湿包装紙の吸放湿によるシワの発生を防止する方法としては、防湿層を塗工した面を外気と接する側にして包装するという単純な方法が考えられるが、防湿層は前述したような樹脂成分が全組成物中の５０〜１００質量％を占めることもあって、光沢感が高く、従来のラミワンプとは異なりギラギラした外観になるという問題がある。また、平滑性、摩擦係数が大きく変わることから、滑りやすくなり、包装された製品の荷崩れの発生の原因となったり、逆に滑りにくくなる場合もあり、その場合は包装された製品を動かしにくくなったり、動かした際に包装紙が破れたりするという問題もある。
【０００６】
また、防湿層を塗工していない面に吸放湿抑制効果のある塗工層を設ける方法も考えられるが、液コスト、固定費の上乗せとなって包装材料としては好ましくない。
【特許文献１】特開平０９−２１０９６号公報
【特許文献２】特開平０７−７０９８２号公報
【特許文献３】特開平０８−１２７９９５号公報
【特許文献４】特開平０８−１４４１９２号公報
【発明の開示】
【発明が解決しようとする課題】
【０００７】
本発明の目的は、包装紙として使用した際に、周囲の環境条件、特に多湿条件下における包装紙の吸放湿シワや結露を発生させることなく、離解性に優れた塗工タイプの再生可能な防湿包装紙を提供するものである。
【課題を解決するための手段】
【０００８】
本発明は、上記に鑑み鋭意研究した結果、本発明の再生可能な防湿包装紙を発明するに至った。
【０００９】
すなわち、本発明の再生可能な防湿包装紙は、坪量５０〜９０ｇ／ｍ2のクラフト紙の片面に、ラテックスを主成分とする防湿層を１５〜２５ｇ／ｍ2塗工してなり、水分含有量が５．０〜８．０質量％であり、かつＪＩＳ  Ｚ  ０２０８による透湿度が１０〜５０ｇ／ｍ2・２４ｈｒであることを特徴とするものである。
【００１０】
上記発明において、防湿層中に平均粒子径１５〜３０μｍの顔料を含有し、該顔料が防湿層組成物中の乾燥固形分として５〜３０質量％であることが好ましい。
【発明の効果】
【００１１】
本発明の再生可能な防湿包装紙は、包装紙として使用した際に、周囲の環境条件、特に多湿条件下における包装紙の吸放湿シワや結露を発生させることなく、離解性に優れたものである。
【発明を実施するための最良の形態】
【００１２】
以下、本発明の再生可能な防湿包装紙について、詳細に説明する。
【００１３】
包装を簡易的、かつ低コストで実施するためには、５０〜９０ｇ／ｍ2のクラフト紙が用いられることが多く、さらに中身となる製品の持つ水分が変化しないようにするにはこのクラフト紙に防湿処理を施したクラフト紙を用いる。従来は、ポリエチレンなどの樹脂をコーティングすることで防湿性を付与していたが、最近、環境面を考慮し、クラフト紙、ライナー、段ボールなどの再生原料として再離解可能な防湿剤を塗工したタイプのものが製品化されている。
【００１４】
基紙となるクラフト紙は、包装紙用途という目的からコスト面、強度面を重視し、填料などは極力配合されておらず、また、サイズ性も防湿性を発現するほどサイズ剤は添加されていない。そのため、周囲の温湿度変化により生じる基紙への吸放湿で基紙の伸縮率が大きくなる傾向にあり、伸縮の度合いが大きいと、製品を包装した後に包装紙にシワが発生する現象が起こる。基紙となるクラフト紙の坪量が低いほど傾向は顕著であり、坪量が９０ｇ／ｍ2越えた場合は、基紙の剛直性が上がることから伸縮率は減少しシワの発生はなくなってくる。
【００１５】
防湿包装紙の吸放湿によるシワの発生を防止する方法としては、防湿包装紙の２３℃５０％ＲＨ下での水分を５．０〜８．０質量％にする。好ましくは６．０〜７．０質量％にすることでより環境変化の影響を受けにくくなる。水分が５．０質量％を下回った場合には、湿度の高い時期の保管や、運搬、湿度のこもりやすいコンテナや船による輸送を行った際に、包装紙が周囲の水分を吸収しシワを発生する。水分が８．０質量％を上回ると塗工時のシワの発生、ブロッキング、などの操業性の問題、乾燥時期や低湿度に空調された室内に保管された場合、放湿によるシワの発生、また包装した製品への水分の転写などの品質問題が発生する。
【００１６】
再離解可能な防湿剤の主成分としては、ラテックスが用いられ、合成ゴム系、アクリル系、スチレン・ブタジエン系、スチレン・アクリル系、オレフィン系などから選択して単独または２種以上を混合して使用することができる。
【００１７】
透湿度をさらに上げる目的から、ワックスを添加することもできるが、多量に添加すると、ワックスが製品に転写し製品が滑り易くなったり、臭いが転写したりすることがあるため、透湿性補助剤として少量添加が好ましい。ワックスはエマルジョンの形態で使用することが望ましい。
【００１８】
防湿層中に平均粒子径１５〜３０μｍの顔料を防湿層固形分中の５〜３０質量％配合することにより、防湿包装紙の透湿度を１０〜５０ｇ／ｍ2・２４ｈｒ以内に保つことができる。平均粒子径が１５μｍ未満の場合や配合量が防湿層固形分中の５質量％未満の場合は、顔料が主成分であるラテックス層中に埋没してしまい包装紙が滑りやすくなり、紙送りや積載時の荷ズレなどの問題を生じる場合がある。平均粒子径が３０μｍを越える場合は防湿層カラー中でうまく分散安定せず塗工中に沈降分離を起こしたり、防湿層から突出する部分が多くなり、被包装物と防湿層との擦れにより被包装物が傷ついてしまう場合がある。
【００１９】
本発明で用いる顔料としては、例えば、カオリン、軽質炭酸カルシウム、重質炭酸カルシウム、湿式粉砕重質炭酸カルシウム、水酸化アルミニウム、サチンホワイト、クレー、タルク、酸化チタン、シリカ、焼成カオリン、酸化亜鉛、活性白土、珪素土、レーキ、プラスチックピグメントなどが挙げられる。
【００２０】
再生可能な原材料を塗工する方法としては、ラテックスが主成分となる水性塗工であることから、エアーナイフコーター、バーコーター、ロールコーターなどが用いられるがブレードコーター、カーテンコーターなどで塗工することも可能である。エアーナイフコーター、バーコーター、ロールコーター、ブレードコーター、カーテンコーターなどで塗工した場合、従来品のようなポリエチレンなどの樹脂をホットメルト方式でコーティングした物とは異なり、エアードライヤーの乾燥条件の操作範囲が広く塗工後の包装紙の水分含有量の設定幅を広く取れる特徴がある。
【００２１】
防湿層の塗工量は１５ｇ／ｍ2未満の場合、透湿度が５０ｇ／ｍ2・２４ｈｒを越えてしまい防湿包装紙としての機能に支障がでる。また、２５ｇ／ｍ2を越える場合は、離解した際に防湿層の塊が残り、再生原料として抄紙行程に流した際にフィルター詰まりやフェルト汚れを発生する。
【００２２】
防湿性の基準としては、透湿度で管理することが可能である。透湿度の規定は、従来品であるポリエチレン樹脂などのコーティングを施した包装紙、他社の再生可能包装紙でも数値的にも実績が得られているように、透湿度が５０ｇ／ｍ2・２４ｈｒを越えると被包装物への外気湿度の影響が大きく、場合によっては被包装物のもつ水分値の変化が起きる。透湿度が１０ｇ／ｍ2・２４ｈｒを下回った場合、密閉性が高くなることから、ある程度の水分を持った被包装物を包装し、高温条件に長時間置かれた場合、包装紙の中で結露現象が生じる場合があり好ましくない。
【００２３】
以下、実施例によりさらに詳細に本発明の効果を説明するが、本発明はこれにより限定されるものではない。なお、実施例中の％および部はそれぞれ質量％および質量部を示す。なお、実施例中の諸測定値は次の方法によって得られたものである。
【００２４】
＜透湿度＞
ＪＩＳ  Ｚ  ０２０８の測定方法により測定。
【００２５】
＜吸放湿シワ＞
紙製品を菊判（９３９ｍｍ×６３６ｍｍ）に断裁し、１束２５０枚として防湿包装紙でキャラメル包装して３５℃９０％ＲＨの環境下に２４時間保管した場合、および５℃１０％ＲＨの環境下に２４時間保管した場合の吸放湿シワの発生レベルを目視で５段階（○、○△、△、△×、×）で評価した。○はシワの発生なし、○△はうっすらシワの発生あるが外観上気にならないレベル、△は外観上目につくシワの発生があるが、ラミワンプでも発生が見られるレベルで、製品へのシワ型が転写する心配のないレベル、△×は製品へのシワ型の転写はないが、ラミワンプでは見られない位外観上不具合と判断されるレベル、×は△×レベルのシワで、かつシワの型が製品に転写してしまっているレベル。△以上を合格レベルとする。
【００２６】
＜結露＞
板紙製品を菊判（９３９ｍｍ×６３６ｍｍ）に断裁し、１束１００枚として防湿包装紙でキャラメル包装して３５℃９０％ＲＨの環境下に２４時間保管した場合の包装紙内の結露の状態を目視評価した。○は結露なし、×は結露あり
【００２７】
＜離解性＞
防湿包装紙を１ｃｍ角にちぎり、１リットルの水にこれを２０ｇ入れ、苛性ソーダを５ｍｌ添加して刃先を丸めた家庭用ミキサー（９５００回転／分）にて９０秒攪拌したスラリーを６０ｍｌ採取し、熊谷理機工業製のシートマシンを用いて手抄きシートを得た。風乾後の手抄シート上に残ったラテックスの離解状態を目視評価した。○はラテックスの固まりが観測されない、△はラテックスの小片は見られるが、再生原料として支障ない程度。×はラテックスの塊が見られ、再生原料として使用不可レベル。
【実施例】
【００２８】
（実施例１）
＜原紙＞
坪量７０ｇ／ｍ2の未晒クラフト紙（東海パルプ社製）を使用した。
【００２９】
＜防湿塗工層配合＞
アクリル変成ラテックス（商品名：パテラコールＨＢ５２７、大日本インキ工業製）
８０部
重質炭酸カルシウム（平均粒子径２０μｍ）                            ２０部
【００３０】
＜塗工方法＞
上記原紙に、塗工量２０ｇ／ｍ2塗工し、塗り上がりの水分含有量が６．５％となるようにエアーナイフコーターにより１００ｍ／ｍｉｎの速度にて塗工・乾燥し、再生可能な防湿包装紙を作製し、吸放湿シワの発生状況、結露発生状況、包装紙の透湿度、離解性の測定を行った。
（実施例２〜１５）および（比較例１〜４）
【００３１】
以下、クラフト紙の坪量、防湿層の塗工量、塗り上がり水分含有量、防湿層中の顔料配合、防湿層中の顔料の平均粒子径を変更し、実施例２〜１５、比較例１〜４の防湿包装紙を作製し、吸放湿シワの発生状況、結露発生状況、包装紙の透湿度、離解性の測定を行った。
【００３２】
【表１】
2005105429.tif 000002
【００３３】
評価：
上記表１の結果より、実施例１〜１５では基紙となるクラフト紙の坪量、防湿層の塗工量、防湿層配合中に含まれる顔料配合、平均粒子径、防湿包装紙の塗り上がりの水分含有量が本発明の範囲内にある場合、包装紙としての充分な防湿効果が得られ、かつ離解性を有し、温湿度が変化した際の包装紙の吸放湿シワや包装内部での結露が発生し難い再生可能な防湿包装紙を得ることができる。一方、比較例１〜４は本発明の範囲外であり、比較例１では塗工量が発明の範囲外で少なく、透湿度が高いために吸放湿シワが発生し、比較例２では逆に塗工量が多く結露、離解性に劣る。また、比較例３では、水分含有量が本発明の範囲外で少なく、吸放湿シワが発生し、比較例４では水分含有量が多く結露して好ましくない。
【産業上の利用可能性】
【００３４】
本発明は、包装紙、特に再生可能な防湿性を備えた包装紙として適用できる。